일 실시 예 에서 금속 위상 은 해당 금속 위상 의 무게 에 대해 중량 기준 56 % 의 Li 를 포함 하 고 있 다 . 어떤 예 에서 는 입자 크기 를 정확 하 게 선택 하 는 것 이 매우 중요 하 다 . D 50 이 50 micrometers 이하 인 다른 구현 입자 에서 는 20 micrometers , 심지어 20 micrometers 이하 가 바람직 하 다 . 또한 대체 적 예 에서 이 문서 에 공개 된 다른 입자 크기 는 양립 할 수 없 는 경우 이 방법 내 에서 결합 할 수 있 다 . 이 방법 을 구현 할 때 일부 예 에서 2 단계 이후 또는 3 단계 에서 재료 의 무기체 부분 의 용해 온도 와 비교 하 여 이러 한 3 단계 가 적용 되 는 경우 , 놀랍 게 도 형상 재료 의 무기체 부분 의 용해 온도 의 증가 하 며 ( 형성 전 1 단계 에서 취해진 재료 의 무기 부분 ) , 다른 예 에서 얻 은 형태 재료 의 무기 부분 의 용해 온도 는 소재 의 무기 부분 의 용해 온도 보다 1 . 2 배 , 1 . 4 배 , 1 . 8 배 심지어 2 . 1 배 이상 높 다 . 이 방법 을 구현 할 때 일부 예 에서 발명가 는 재료 의 금속 부분 의 용해 온도 와 비교 하 여 2 단계 이후 또는 3 단계 를 적용 한 경우 2 단계 이후 또는 3 단계 이후 에 성형 재료 의 금속 부분 의 용해 온도 ( 성형 전 1 단계 에서 취해진 재료 의 금속 부분 ) , 서로 다른 구현 에서 얻 은 형태 의 재료 의 금속 부분 의 용해 온도 는 소재 의 금속 부분 의 용해 온도 보다 1 . 2 배 , 1 . 4 배 , 1 . 8 배 , 심지어 2 . 1 배 이상 높 다 . 방법 9 의 대안 적 예 에서 재료 의 관련 구성 요소 의 열 변형 온도 는 유리 전환 온도 또는 열화 온도 또는 유기 단계 의 관련 구성 요소 의 용해 온도 에 의해 서로 다른 형상 으로 대체 될 수 있 으며 소재 의 무기 부분 의 관련 구성 요소 / 단계 중 용해 온도 가 가장 낮 은 위상 또는 구성 요소 의 용해 온도 를 충족 해야 한다 .